(57)【要約】【課題】本発明では、オフセット印刷での印刷強度、耐ブリスター性及びグラビア印刷での平滑度がバランス良く改善されたオフセット・グラビア印刷用兼用塗被紙を製造し、ストリークによる操業性を改善する。【解決手段】本発明は、顔料及び接着剤を主成分とする水性塗被組成物を塗布し、乾燥して仕上げる塗被紙製造方法において、水性塗被組成物を、顔料として湿式重質炭酸カルシウムを６０〜１００質量部含有し、接着剤を全顔料に対して４．５〜７．５質量部の割合で含有した塗被液とし、ギャップフォーマー抄紙機で抄紙した紙匹に、フィルムメタリングサイズプレス装置を使用して、澱粉を主体としたサイズ液を絶乾塗被量で０．５〜２．０ｇ／ｍ２を塗布し、乾燥し、続いて塗被液を片面絶乾塗被量８〜１３ｇ／ｍ２で両面を塗布し、乾燥した後、オンマシンソフトカレンダーにてパーカープリントサーフによる平滑度を０．６μｍ以下に仕上げる。【選択図】なし【特許請求の範囲】
【請求項１】
顔料及び接着剤を主成分とする水性塗被組成物を塗布し、乾燥して仕上げる塗被紙製造方法において、
前記水性塗被組成物を、顔料として湿式重質炭酸カルシウムを６０〜１００質量部、接着剤を全顔料に対して４．５〜７．５質量部の割合で含有した塗被液とし、
ギャップフォーマー抄紙機で抄紙した紙匹に、フィルムメタリングサイズプレス装置を使用して、澱粉を主体としたサイズ液を絶乾塗被量で０．５〜２．０ｇ／ｍ２を塗布し、乾燥し、
続いて前記塗被液を片面絶乾塗被量８〜１３ｇ／ｍ２で両面を塗布し、乾燥した後、オンマシンソフトカレンダーにてパーカープリントサーフによる平滑度を０．６μｍ以下に仕上げることを特徴とするオフセット・グラビア印刷用兼用塗被紙の製造方法。
【請求項２】
前記塗被液の固形分濃度が６５質量％以上であることを特徴とする請求項１に記載のオフセット・グラビア印刷用兼用塗被紙の製造方法。
【請求項３】
前記接着剤として水溶性接着剤の含有量は、全顔料に対して１．５質量部以下とすることを特徴とする請求項１又は２に記載のオフセット・グラビア印刷用兼用塗被紙の製造方法。
【発明の詳細な説明】
【技術分野】
【０００１】
本発明は、印刷用塗被紙に関し、更に詳しくはオフセット印刷及びグラビア印刷のどちらにも使用することができるオフセット・グラビア印刷用兼用塗被紙（以下、「印刷用兼用塗被紙」ともいう。）で、印刷強度が良好であり、オフセット輪転（以下、「オフ輪」ともいう。）印刷での耐ブリスター性も備えたもので、かつ、グラビア印刷での平滑度に優れた印刷用兼用塗被紙に関する。
【背景技術】
【０００２】
従来、商業印刷・出版印刷ではオフセット印刷が利用されてきた。オフセット印刷には枚葉・輪転の２種類あるが、いずれの方式にしても、グラビアインキに比べて粘調なインキを使用するので、グラビア印刷用塗被紙に比べて表面強度の高い紙が必要とされる。弾力性に富むブランケットを介してのインキ転移となるので印刷上がりは良好で、従って、オフセット印刷用塗被紙はグラビア印刷用塗被紙程の高い平滑性を要求されない。
【０００３】
従来のオフセット印刷用塗被紙は、グラビア印刷に適するほどの平滑性をもたず、グラビア印刷に用いるとミスドットと呼ばれる網点の欠落が生じ、印刷面の仕上がりが悪くなるという欠点があり、グラビア印刷用途として使用することはできなかった。
【０００４】
このように、オフセット印刷に適した特性とグラビア印刷に適した特性とは異なり、それぞれの印刷方式に見合った印刷用紙、すなわち、オフセット印刷用塗被紙及びグラビア印刷用塗被紙として個別に上市されている。
【０００５】
しかし、例えば情報記録用紙の如く、インキジェット記録方式とか熱転写記録方式などの各種プリンターや静電写真（ＰＰＣ）方式の複写機にそれぞれ専用の記録用紙を使用する場合、それぞれのプリンターや複写機別に記録用紙の在庫管理をしなくてはならず、その管理が複雑になっていた。
【０００６】
近年になって、これらの共用の情報記録用紙が上市され、管理の複雑さが改善されるようになって来た。このような共用可能な機能を、すなわちグラビア印刷用とかオフセット印刷用とか印刷用紙の種別を意識しなくても、それぞれの印刷方式に適宜兼用可能なものが望まれてきている。
【０００７】
一方、製紙メーカーにとっては、塗料（塗被液）組成変更による変抄作業や資材ロスを少なくする等の製造作業の効率化・省資源化のために、同一ロットでの塗被紙の製造が求められている。
【０００８】
そこでオフセット印刷に適した特性とグラビア印刷に適した特性を併せもつ塗被紙の開発が急務となっていた。
【０００９】
例えば、表面サイズ処理を行わない塗工原紙に特定の塗料を塗布して、表面平滑度を０．６μｍ以下に仕上げる印刷用塗工紙が開示されている（例えば、特許文献１を参照。）。また、オフセット・グラビア共用白板紙について開示されている（例えば、特許文献２〜４を参照。）。
【００１０】
さらに原紙に特定のカチオン澱粉を特定量配合し、接着剤を特定の濃度で表面サイズプレスするオフセット輪転印刷用紙の製造方法が開示されている（例えば、特許文献５を参照。）。
【００１１】
ところで、最近では抄紙機の高速化が高生産性を上げるために益々求められていて、１３００ｍ／分を超える原紙抄造、塗被、仕上げを一貫して行う生産方式（オンマシン方式）が行われつつある。このような高速での原紙抄造においては、抄紙機のワイヤーパートの変革が大いに寄与し、インレットから吐出した紙料スラリーをトップワイヤーとボトムワイヤーとで形成されるギャップに供給し、当初から上下２枚のワイヤーで脱水、紙層形成されるギャップフォーマー抄紙機によって高速抄紙が可能となった。
【先行技術文献】
【特許文献】
【００１２】
【特許文献１】特開２００５−３１４８２１号公報
【特許文献２】特開平６−６５８９８号公報
【特許文献３】特開２００２−３６３８８７号公報
【特許文献４】特開２００６−９１８４号公報
【特許文献５】特開平１０−２８０２９６号公報
【発明の概要】
【発明が解決しようとする課題】
【００１３】
しかし、特許文献１に記載された技術では、中空顔料を用いたり湿式重質炭酸カルシウム配合量が少なかったりすることから、高い固形分において塗料の流動性が悪化し、ストリークが発生する原因となり、良好な操業性を得ることができない問題が依然として残る。
【００１４】
また、特許文献２〜４に記載の技術はいずれも白板紙の原紙表面に２層の塗被層を設け、特定のカオリン・特定の軽質カルシウムを使用するものであり、高い塗料固形分においては流動性が悪化し、良好な操業性を得ることができない問題が依然として残る。
【００１５】
特許文献５には、グラビア適性に関しては何らの記載もされていない。
【００１６】
そして、ギャップフォーマー抄紙機による高速抄紙については、このギャップフォーマーで得られた紙匹が、従来の長網、オントップフォーマーに比べて微細繊維・填料が紙匹の両表層に集まりやすく、両表層が緻密になり透気性の悪い紙匹になる傾向を有する。したがって、ギャップフォーマーで得た紙匹に塗被層を設けて塗被紙を製造した場合、透気性が一段と悪化し、結果としてブリスター適性が劣る塗被紙となり、オフセット輪転印刷には適さない。
【００１７】
このようにオフセット印刷機とグラビア印刷機に兼用して用いられるような印刷用塗被紙の製造において、特にギャップフォーマーで製造された印刷用塗被紙において、オフセット印刷の枚葉方式での印刷強度の確保と巻取り方式での耐ブリスターの改善は、相反する対策となり、両者を共に改善することは極めて難しいことであり、かつ、グラビア印刷での高平滑性をもたせることは一段と難しいことである。
【００１８】
そこで本発明では、オフセット印刷機とグラビア印刷機とに兼用して用いられるような印刷用塗被紙の製造において、オフセット印刷での印刷強度、耐ブリスター性及びグラビア印刷での平滑度がバランス良く改善された印刷用兼用塗被紙であり、かつ、ストリークによる操業性を改善した製造方法を提供するものである。
【課題を解決するための手段】
【００１９】
本発明者らはギャップフォーマーにて抄造した原紙に塗被液を塗布して塗被紙を仕上げた場合、平滑度が出やすいことを新たに見出した。特に紙匹に澱粉サイズ処理をすると更に顕著になることも判った。
【００２０】
ギャップフォーマーで得られた紙匹は、従来の長網、オントップフォーマーに比べて微細繊維・填料が原紙の両表層に集まりやすく、両表層が緻密になり透気性の悪い紙匹になる傾向を有する反面、従来の長網、オントップフォーマーに比べ平滑度が高い紙匹になる傾向を有する。
【００２１】
ギャップフォーマーで得られた両表層が緻密な原紙に塗被液を塗布して塗被紙に仕上げると、塗被液の紙匹への浸み込みが少なく、塗被紙の平滑も上がりやすくなるためと考えられる。
【００２２】
一方、ギャップフォーマーによる紙匹に塗布した場合、塗被紙の透気抵抗度が高くなりオフ輪印刷時の耐ブリスター性は劣る。特許文献５に記載されるような手段でもある程度、耐ブリスター性の改善となりえるが、従来用いられているような塗被液処方では、特に高平滑にした場合に耐ブリスター性は一段と悪化する。
【００２３】
本発明者らは、ギャップフォーマーの特徴を生かし、従来の課題となっていたオフセット印刷機とグラビア印刷機とに兼用して用いられるような印刷用塗被紙の製造に関して、鋭意研究した結果、次に示す発明に至った。すなわち、本発明に係るオフセット・グラビア印刷用兼用塗被紙の製造方法は、顔料及び接着剤を主成分とする水性塗被組成物を塗布し、乾燥して仕上げる塗被紙製造方法において、前記水性塗被組成物を、顔料として湿式重質炭酸カルシウムを６０〜１００質量部含有し、接着剤を全顔料に対して４．５〜７．５質量部の割合で含有した塗被液とし、ギャップフォーマー抄紙機で抄紙した紙匹に、フィルムメタリングサイズプレス装置を使用して、澱粉を主体としたサイズ液を絶乾塗被量で０．５〜２．０ｇ／ｍ２を塗布し、乾燥し、続いて前記塗被液を片面絶乾塗被量８〜１３ｇ／ｍ２で両面を塗布し、乾燥した後、オンマシンソフトカレンダーにてパーカープリントサーフによる平滑度を０．６μｍ以下に仕上げることを特徴とする。
【００２４】
本発明に係るオフセット・グラビア印刷用兼用塗被紙の製造方法では、前記塗被液の固形分濃度が６５質量％以上であることが好ましい。
【００２５】
本発明に係るオフセット・グラビア印刷用兼用塗被紙の製造方法では、前記接着剤として水溶性接着剤の含有量は、全顔料に対して１．５質量部以下とすることが好ましい。白紙光沢や平滑度を出しやすい。
【発明の効果】
【００２６】
本発明によるオフセット・グラビア印刷用兼用塗被紙の製造方法は、オフセット印刷での印刷強度、耐ブリスター適性及びグラビア印刷での平滑度がバランス良く改善された印刷用兼用塗被紙が得られる。
【発明を実施するための形態】
【００２７】
次に本発明について実施形態を示して詳細に説明するが、本発明はこれらの記載に限定して解釈されない。本発明の効果を奏する限り、実施形態は種々の変形をしてもよい。
【００２８】
本実施形態に係るオフセット・グラビア印刷用兼用塗被紙の製造方法は、顔料及び接着剤を主成分とする水性塗被組成物を塗布し、乾燥して仕上げる塗被紙製造方法において、前記水性塗被組成物を、顔料として湿式重質炭酸カルシウムを６０〜１００質量部含有し、接着剤を全顔料に対して４．５〜７．５質量部の割合で含有した塗被液とし、ギャップフォーマー抄紙機で抄紙した紙匹に、フィルムメタリングサイズプレス装置を使用して、澱粉を主体としたサイズ液を絶乾塗被量で０．５〜２．０ｇ／ｍ２を塗布し、乾燥し、続いて前記塗被液を片面絶乾塗被量８〜１３ｇ／ｍ２で両面を塗布し、乾燥した後、オンマシンソフトカレンダーにてパーカープリントサーフによる平滑度を０．６μｍ以下（ＩＳＯ  ８７９１−４：１９９２  測定圧力２０００ｋＰａ）に仕上げる。これによって、オフセット・グラビア印刷に共用できる塗被紙が得られる。
【００２９】
フィルムメタリングサイズプレスによって紙匹に両面で０．５〜２．０ｇ／ｍ２の澱粉を主体としたサイズ液を塗布することによって、塗被液を塗布するときのストリークの発生が少なく、オフセット印刷での印刷強度の確保と耐ブリスター性の付与ができる。サイズ液の塗被量は、より好ましくは、０．７〜１．６ｇ／ｍ２で、更に好ましくは、０．９〜１．６ｇ／ｍ２である。フィルムメタリングサイズプレスによって澱粉を両面で０．５ｇ／ｍ２未満で塗布した場合は、塗被液を塗布するときのストリークの発生が増加し、更に、オフセット印刷時パイリングと呼ばれる塗被紙面からの顔料の脱落が生じ満足な印刷強度が得られない。澱粉を両面で２．０ｇ／ｍ２を超えて塗布すると透気抵抗度が高くなり、オフ輪印刷でのブリスター適性が得られない。
【００３０】
オンマシンでの高温（１５０℃〜２２０℃）、高線圧（２５０ｋＮ／ｍ〜３３０ｋＮ／ｍ）によるソフトカレンダー処理で、塗被紙をパーカープリントサーフによる平滑度が０．６μｍ以下に仕上げることによって、グラビア印刷でのミスドットを十分に減らせることが可能となる。パーカープリントサーフによる平滑度は、より好ましくは、０．５７〜０．４５μｍであり、更に好ましくは０．５５〜０．５０μｍである。パーカープリントサーフによる平滑度が０．６μｍを超えるとミスドットが目立ち、印刷後の商品として価値が失われてしまう。
【００３１】
塗被液は、顔料として湿式重質炭酸カルシウムを６０〜１００質量部、接着剤を全顔料に対して４．５〜７．５質量部の割合で含有した固形分濃度６５質量％以上のものを、片面絶乾塗被量８〜１３ｇ／ｍ２で塗布する。湿式重質炭酸カルシウムは、より好ましくは、７０〜９０質量部であり、更に好ましくは７５〜８５質量部である。また、固形分濃度は、６６〜７２質量％であり、更に好ましくは６７〜７１質量％である。さらに、片面絶乾塗被量は、より好ましくは、９〜１２ｇ／ｍ２で、更に好ましくは、１０〜１１ｇ／ｍ２である。
【００３２】
湿式重質炭酸カルシウムが６０質量部未満ではオフ輪印刷でのブリスター適性が得られず、更に塗被液の固形分濃度６５％以上での流動性は劣り、ストリークの発生が多く操業面で問題がある。しかし、湿式重質炭酸カルシウムが６０質量部以上では、接着剤を全顔料に対して４．５〜７．５質量部の割合で含有させることによって、オフセット印刷での強度にも優れ、平滑度とブリスター適性のバランスを取ることが可能になり、かつ、塗被液の流動性にも優れストリークの発生も少ない。
【００３３】
接着剤を全顔料に対して４．５質量部未満の割合で含有した場合には、オフセット印刷でパイリングと呼ばれる塗被紙面からの顔料の脱落が生じ、印刷強度が十分でないという印刷作業性に問題が起きる。一方、接着剤を全顔料に対して７．５質量部の割合を超えて含有した場合は、オフセット印刷でのパイリングは発生しないものの、塗被紙の透気抵抗度が高くなりオフ輪印刷時の耐ブリスター性が悪化する。
【００３４】
絶乾塗被量が片面８ｇ／ｍ２未満では、塗被紙のパーカープリントサーフによる平滑度が０．６μｍ以下に仕上げることが困難となり、グラビア印刷でのミスドット発生が顕著になる。一方、絶乾塗被量が片面１３ｇ／ｍ２を超えると、グラビア印刷でのミスドットは全く問題ないが、塗被紙の透気抵抗度が一段と高くなりオフ輪印刷時の耐ブリスター性が悪化する。
【００３５】
以上のように、ギャップフォーマーを用いた原紙にフィルムメタリングサイズプレスによって紙匹に澱粉を塗布した後、特定の塗被液を塗布して平滑化処理することによって、オフセット・グラビア印刷に適した塗被紙を製造することが可能となる。
【００３６】
次に本実施形態に関する印刷用兼用塗被紙の好ましい態様例を挙げて具体的に説明する。本実施形態に用いられる塗被原紙は、広葉樹晒しクラフトパルプ、針葉樹晒しクラフトパルプ等の化学パルプ、ＧＰ、ＴＭＰ等の機械パルプ、古紙由来のパルプを原料として用い、公知の長網、オントップフォーマー、ギャップフォーマーで抄造される。
【００３７】
原紙を抄造するときの紙料中には、カチオン澱粉、ポリアクリルアマイド等の紙力増強剤、ロジンサイズ、アルケニル無水琥珀酸、アルキルケテンダイマー、合成サイズ剤等のサイズ剤、タルク、炭酸カルシウム、合成ゼオライト、チタン等の填料、コロイダルシリカ、ポリアクリルアマイド、ポリエチレンオキサイド等の歩留り向上剤、濾水剤等の抄紙補助薬品が含まれるほか、蛍光染料、着色染料などの色相調整薬品も含まれる。
【００３８】
ワイヤー上で紙匹が形成された後、プレスパートで脱水、プレドライヤーパートで乾燥される。プレドライヤー後、フィルムメタリングサイズプレス装置で澱粉が塗布され、乾燥される。
【００３９】
フィルムメタリングサイズプレス装置で塗布される澱粉としては、熱化学変性澱粉、カルバミン酸澱粉、酸化澱粉、エステル化澱粉などがある。必要に応じて、顔料及び／又は澱粉以外の物質を配合することも可能であるが、澱粉の絶乾塗被量が０．５〜２．０ｇ／ｍ２となるようにすることが必要である。
【００４０】
フィルムメタリングサイズプレス装置で澱粉が塗布され、乾燥された後に塗被液がブレード塗工機で塗布される。
【００４１】
塗被液組成物は、顔料、接着剤、助剤から構成されているが、顔料としては湿式重質炭酸カルシウムが６０〜１００質量部用いられる。湿式重質炭酸カルシウムとしては市販されている粒子径２μｍアンダーの質量累積率６０％品、９０％品、９７％品、１００％品が使用されるほか、粒度分布の揃った所謂エンジニアード湿式重質炭酸カルシウムも使用することができるが、白紙光沢、平滑度の観点からは粒子径２μｍアンダーの質量累積率９０％以上の物を使用することが好ましい。全顔料として湿式重質炭酸カルシウムを用いる場合以外は、必要に応じてカオリン、軽質炭酸カルシウム、酸化チタン、プラスチックピグメントなどが使用される。
【００４２】
接着剤の種類としては、特に制限されるものはなく、公知のバインダーを用いることができる。例えばスチレン・ブタジエン系、スチレン・アクリル系、酢酸ビニル・アクリル系、ブタジエン・メチルメタアクリル系等の各種共重合体ラテックス、又はポリビニルアルコール、酸化澱粉、エステル化澱粉、熱化学変性澱粉、酵素変性澱粉やそれらをフラッシュドライして得られる冷水可溶澱粉、カゼイン、デキストリンなどの水溶性接着剤である。接着剤は、全顔料に対して４．５〜７．５質量部の割合で含有する。接着剤に含まれる水溶性接着剤の含有量は１．５質量部以下、好ましくは１質量部以下とする。水溶性接着剤の含有量が１．５質量部を超えると、白紙光沢や平滑度が出づらくなる。また、共重合体ラテックスは、強度を発現しやすいスチレン・ブタジエン系ラテックスが好ましい。
【００４３】
助剤としてはｐＨ調整剤、消泡剤、分散剤、潤滑剤、印刷適性向上剤、増粘剤、保水剤のほか、蛍光染料や着色顔料・染料が適宜使用される。
【００４４】
塗被液を塗布した後、公知の乾燥機で熱風乾燥、赤外乾燥、ドラム乾燥などの乾燥方式で乾燥された後に、ソフトカレンダーで平滑化及び光沢付け処理されて印刷用兼用塗被紙が得られる。
【実施例】
【００４５】
次に実施例を挙げて本発明をより具体的に説明するが、もちろん本発明はこれによって限定されるものではない。なお、実施例・比較例において％とあるのは、すべて質量％を示す。塗被液組成物（塗被液）の配合は、部数で示す。
【００４６】
（実施例１）
フリーネス４５０ｍｌＣＳＦ（カナダ標準ろ水度）の広葉樹晒しクラフトパルプ９０％、フリーネス５５０ｍｌＣＳＦの針葉樹晒しクラフトパルプ１０％に、絶乾パルプ質量１００％当りで軽質炭酸カルシウム（商標ＴＰ１２１  奥多摩工業社製）の含有量が１０％、紙力剤としてカチオン澱粉（商標ネオタック４０Ｔ  日本食品化工社製）を絶乾パルプ質量１００％当り０．８％を添加し、更に染料を添加し、歩留り向上剤を用いてギャップフォーマーにて坪量４５ｇ／ｍ２の紙匹を抄速１，４００ｍ／分にて抄紙した。引続き、オンマシンで紙匹を乾燥後、フィルムメタリングサイズプレス装置にてサイズ液として固形分濃度１４％の燐酸エステル化澱粉（ＭＳ＃４６００  日本食品化工社製）を絶乾塗被量で１．６ｇ／ｍ２を両面塗布した後、乾燥して原紙を得た。その後、抄紙機と一体となっているブレード塗工機によって塗被液を片面絶乾塗被量で１０ｇ／ｍ２ずつ両面に塗布し、乾燥後、製造ラインと一体となったソフトカレンダー４基を用いて温度１８０℃、線圧２５０ｋＮ／ｍで処理して実施例１の印刷用兼用塗被紙に仕上げた。ブレード塗工機で使用した塗被液の組成配合は、次のとおりとした。
（塗被液の組成配合）
・顔料
微細カオリンクレー（アメリカ産、平均粒子径０．４μｍ）          ２０部
湿式重質炭酸カルシウム  カービタル９０（イメリス社製、平均粒子径１．０μｍ、粒子径２μｍアンダー質量累積率９０％）                              ８０部
・燐酸エステル化澱粉  ＭＳ＃４６００（日本食品化工社製）            １部
・スチレン・ブタジエンラテックス  Ｓ２７８８Ｋ（ＪＳＲ社製）        ６部
・潤滑剤              ＤＥＦ７８３ＴＦ（日新化学社製）          ０．６部
・印刷適性向上剤      ＰＡ６５０２（星光ＰＭＣ社製）            ０．３部
固形分濃度                                                ６８．０質量％
【００４７】
塗被時のストリーク状況及び得られた印刷用兼用塗被紙の物性を次の方法で評価、測定し、表１にまとめた。
（１）白紙光沢度
ＪＩＳ  Ｐ  ８１４２：２００５「紙及び板紙‐７５度鏡面光沢度の測定方法」に準じた紙・板紙の７５°の塗被表面白紙部の光沢度を測定した。
（２）平滑度
パーカープリントサーフ（ＩＳＯ  ８７９１−４：１９９２に記載）によって、測定条件２０００ｋＰａの加圧下で測定した。数値が低いほど平滑性が高いことを示す。
（３）オフセット印刷枚葉機（印刷強度）
三菱重工社製ダイヤ４色機で１２，０００枚／時の印刷速度で印刷用兼用塗被紙を５，０００枚印刷後、ブランケットの汚れ、紙ムケを目視評価し、市場性の判定を行った。インキは、ＤＩＣ社製  Ｆｕｓｉｏｎ−Ｇを用いた。
判定基準  ○・・ブランケットの汚れ、紙ムケがなく、市場性有り。
△・・ブランケットの汚れ、紙ムケはあるものの下限レベルで市場性有り。
×・・ブランケットの汚れ、紙ムケがあり、市場性がないもの。
（４）オフセット（印刷）輪転機（耐ブリスター）
三菱重工社製リソピア４色機で６００ｒｐｍの印刷速度で印刷用兼用塗被紙を印刷し、紙面温度１４０℃で、ブリスターが発生しないものを○、発生するものを×として評価した。インキは、大日精化工業社製  ＷＥＢ  ＲＥＸ  ＩＭＰＡＣＴを用いた。
（５）大蔵省印刷局式グラビア印刷適性試験機（熊谷理機工業社製）によって網グラビア版を用いて印刷し、１０〜７０％網点部のミッシングドットを目視評価した。インキは、東洋インキ製造社製ＯＧＨ９１スミを用いた。
判定基準  ○・・ミッシングドットがなく、市場性有り。
△・・ミッシングドットはあるものの下限レベルで市場性有り。
×・・ミッシングドットがあり、市場性がないもの。
（６）ストリーク
ブレード塗工機での塗被液の塗被時にストリークの発生状況を目視評価した。
判定基準  ○・・ストリークの発生がない。
△・・ストリークの発生はあるが、問題ないレベル。
×・・ストリークが発生し、操業性に問題あり。
【００４８】
（実施例２）
ブレード塗工機の塗被液の絶乾塗被量を８ｇ／ｍ２片面にした以外は、実施例１と同様にして実施例２の印刷用兼用塗被紙を仕上げた。
【００４９】
（実施例３）
ブレード塗工機の塗被液の絶乾塗被量を１２．５ｇ／ｍ２片面にした以外は、実施例１と同様にして実施例３の印刷用兼用塗被紙を仕上げた。
【００５０】
（実施例４）
フィルムメタリングサイズプレスのサイズ液の絶乾塗被量を０．５ｇ／ｍ２両面にした以外は、実施例１と同様にして実施例４の印刷用兼用塗被紙を仕上げた。
【００５１】
（実施例５）
フィルムメタリングサイズプレスのサイズ液の絶乾塗被量を２．０ｇ／ｍ２両面にした以外は、実施例１と同様にして実施例５の印刷用兼用塗被紙を仕上げた。
【００５２】
（実施例６）
ブレード塗工機の塗被液の微細カオリンクレーを４０質量部、湿式重質炭酸カルシウムを６０質量部、固形分濃度を６５質量％とした以外は、実施例１と同様にして実施例６の印刷用兼用塗被紙を仕上げた。
【００５３】
（実施例７）
ブレード塗工機の塗被液の湿式重質炭酸カルシウムを１００質量部で、固形分濃度を７０質量％とした以外は、実施例１と同様にして実施例７の印刷用兼用塗被紙を仕上げた。
【００５４】
（実施例８）
ブレード塗工機の塗被液の燐酸エステル化澱粉を０．５質量部、スチレン・ブタジエンラテックスを４質量部で、固形分濃度を７０質量％とした以外は、実施例１と同様にして実施例８の印刷用兼用塗被紙を仕上げた。
【００５５】
（実施例９）
ブレード塗工機の塗被液のスチレン・ブタジエンラテックスを６．５質量部とした以外は、実施例１と同様にして実施例９の印刷用兼用塗被紙を仕上げた。
【００５６】
（比較例１）
フィルムメタリングサイズプレスでの澱粉絶乾塗被量をなしにした以外は、実施例１と同様にして比較例１の印刷用塗被紙を仕上げた。
【００５７】
（比較例２）
フィルムメタリングサイズプレスでの澱粉絶乾塗被量を２．５ｇ／ｍ２両面にした以外は、実施例１と同様にして比較例２の印刷用塗被紙を仕上げた。
【００５８】
（比較例３）
ブレード塗工機の塗被液の絶乾塗被量を７ｇ／ｍ２にした以外は、実施例１と同様にして比較例３を仕上げた。
【００５９】
（比較例４）
ブレード塗工機の塗被液の絶乾塗被量を１３．５ｇ／ｍ２にした以外は、実施例１と同様にして比較例４を仕上げた。
【００６０】
（比較例５）
ブレード塗工機の塗被液の微細カオリンクレーを４５質量部、湿式重質炭酸カルシウムを５５質量部で、固形分濃度を６５質量％とした以外は、実施例１と同様にして比較例５の印刷用塗被紙を仕上げた。
【００６１】
（比較例６）
ブレード塗工機の塗被液のスチレン・ブタジエンラテックスを８質量部とした以外は、実施例１と同様にして比較例６の印刷用塗被紙を仕上げた。
【００６２】
（比較例７）
ブレード塗工機の塗被液のスチレン・ブタジエンラテックスを３質量部とした以外は、実施例１と同様にして比較例７の印刷用塗被紙を仕上げた。
【００６３】
【表１】
2011058148.tif 000002
【００６４】
表１を参照すればわかるとおり、実施例１〜９はいずれもストリークの発生が無く、白紙光沢が良好であり、平滑性に優れ、印刷強度、耐ブリスター及びミスドットの少なさについてバランスが取れていた。一方、比較例１はフィルムメタリングサイズプレスでの澱粉絶乾塗被量をなしとしたのでストリークが発生し、平滑性に劣り、印刷強度に劣った。比較例２はフィルムメタリングサイズプレスでの澱粉絶乾塗被量が２．５ｇ／ｍ２と多かったので耐ブリスターが劣った。比較例３は、塗被液の絶乾塗被量が７ｇ／ｍ２と少なかったので、平滑性に劣りミスドットの発生が起こった。比較例４は、塗被液の絶乾塗被量が１３．５ｇ／ｍ２と多かったので、耐ブリスターが劣った。比較例５は、顔料中の湿式重質炭酸カルシウムが少なかったので、ストリークが発生し、耐ブリスターが劣った。比較例６は、結着剤が多かったので、平滑性に劣り、耐ブリスターが劣った。比較例７は、結着剤が少なかったので、印刷強度に劣った。